(57)【要約】【課題】視覚によって認識された光沢感の評価に近い評価結果を得ることが可能な光沢感評価方法を提供する。【解決手段】本発明の光沢感評価方法は、被対象物（１）の表面の光沢感を評価する光沢感評価方法であって、被対象物に白色光を入射角ｘ°（但し、入射光（４）の入射角ｘ°は、０°以上、９０°未満の角度である）で入射し、白色光が正反射する反射角ｘ°から＋７°〜＋（９０°−ｘ°）または−７°〜−ｘ°ずれた領域（拡散反射領域）の反射光強度を測定し、測定した拡散反射領域における反射光強度の逆数の値により、被対象物（１）の光沢感を評価する。【選択図】図３
2007078625.tif 000002
【特許請求の範囲】
【請求項１】
被対象物の表面の光沢感を評価する光沢感評価方法であって、
前記被対象物に白色光を入射角ｘ°で入射し、前記白色光が正反射する反射角ｘ°から＋７°〜＋（９０°−ｘ°）または−７°〜−ｘ°ずれた領域（拡散反射領域）の反射光強度を測定し、測定した拡散反射領域における反射光強度の逆数の値により、前記被対象物の光沢感を評価する光沢感評価方法。
（但し、入射角ｘ°は、０°以上、９０°未満の角度である）
【請求項２】
前記拡散反射領域における前記反射光強度の逆数の値が大きい程、前記被対象物の光沢感がより良であると判定する請求項１に記載の光沢感評価方法。
【請求項３】
前記白色光が正反射する反射角ｘ°からのずれが±３．０°以内の領域（正反射領域）の反射光強度をさらに測定し、
前記拡散反射領域における前記反射光強度の逆数の値と、測定した正反射領域における反射光強度の値とにより、前記被対象物の光沢感を評価する請求項１又は２に記載の光沢感評価方法。
【請求項４】
前記拡散反射領域における前記反射光強度の逆数の値が大きい程、且つ前記正反射領域における前記反射光強度の値が大きい程、前記被対象物の光沢感がより良であると判定する請求項３に記載の光沢感評価方法。
【請求項５】
前記被対象物が、表面に塗工用組成物が塗工された塗工物である請求項１〜４のいずれかに記載の光沢感評価方法。
【請求項６】
前記被対象物が、塗工原紙の表面に前記塗工用組成物が塗工された塗工紙である請求項５に記載の光沢感評価方法。
【請求項７】
前記被対象物が、印刷された前記塗工紙であり、前記塗工紙の印刷面の光沢感を評価する請求項６に記載の光沢感評価方法。
【請求項８】
前記光源から入射する前記白色光の入射角を０°〜８５°とする請求項１〜７のいずれかに記載の光沢感評価方法。
【請求項９】
前記白色光をＰ偏光にし、前記Ｐ偏光の入射角が偏光角（ブルースター角）となるように前記被対象物に入射する請求請１〜８のいずれかに記載の光沢感評価方法。
【発明の詳細な説明】
【技術分野】
【０００１】
本発明は、光沢感評価方法に関する。さらに詳しくは、視覚によって認識された光沢感に近い評価を得ることが可能な光沢感評価方法に関する。
【背景技術】
【０００２】
従来より、商品の光沢感はその価値を判断する重要な要素である。特に塗工紙においては、白紙の光沢感、印刷後の印刷面の光沢感は、塗工紙の品質を判断する要素として極めて重要である。これらの視覚的要素による商品の差別化は、今日、トレンドともなっている。特に塗工紙の印刷後の印刷面の光沢感は、消費者の視覚に訴えかける最終的な品質として、最近特に重要視されてきた。
【０００３】
視覚的要素による光沢は、ソフト感、シャープ感、色艶感、ギラツキ感、透明感、白ボケ感等のように様々に人間の視覚によって認識されるものであるが、「鮮映感」と「光沢感」とに大別することもできる。
【０００４】
鮮映感は、ギラツキ感、シャープ感、ソフト感として認識されるものであり、一方、光沢感は、色艶感や白ボケ感として認識されるものである。
【０００５】
光沢に関しては、日本工業規格（ＪＩＳ規格  ＪＩＳ  Ｚ  ８７４１）に、規定された測定方法があり、測定した数値を「光沢度」と呼んでいる。この光沢度は、サンプルの鏡面反射率を求め、標準板の鏡面反射率との比×１００により表される。標準板の光沢度は１００と定義されており、標準板は入射角６０°の可視光の鏡面反射率が１０％となるように作製されており、屈折率１．５６７のガラス面を有している。すなわち、この「光沢度」は、入射角と同角度の反射角（正反射角）における反射率、すなわち、正反射率（鏡面反射率）を測定するものであり、「正反射光沢度」あるいは「鏡面光沢度」と呼ばれる。従来の光沢感評価は、この「光沢度」測定に依るところ大であった。
【０００６】
しかし、正反射光沢度と、人間の視覚による光沢感は、ずれることがよくある。この事実に対し、光沢度の低いものから高いものになるにつれて入射角を小さくして測定すべきであり、これにより視覚によって認識される光沢感との相関が向上するとの指摘もある（例えば、非特許文献１）。
【非特許文献１】Ｒ．Ｓ  Ｈｕｎｔｅｒ＆Ｒ．Ｈａｒｏｌｄ「Ｔｈｅ  Ｍｅａｓｕｒｅｍｅｎｔ  ｏｆ  Ａｐｐｅａｒａｎｃｅ，２ｎｄ  Ｅｄ．」Ｊ．Ｗｉｌｅｙ  １９８７
【発明の開示】
【発明が解決しようとする課題】
【０００７】
しかしながら、上述した正反射光沢度と、人間の視覚による光沢感は、上記のように入射角を変えても、なお、ずれが生じることがあり問題となっていた。
【０００８】
例えば、図１及び図２は、異なる塗工用組成物が異なる条件下で塗工された２種類の塗工紙に同条件でベタ印刷したサンプルを直径１５ｃｍのロールに捲きつけ、その印刷された表面に蛍光灯の光を６０°の角度で入射し、光が正反射する６０°の方向から写した写真である。図１と図２とを目視で比較した場合、図２に示す塗工紙の方が、蛍光灯が映って光っている部分は明るく艶があって鮮明であり、周辺部分も色、艶感がはっきりしていて、白ボケ感がない。従って図２に示す塗工紙の方が優れていると評価することができる。しかしながら、上述した従来の正反射光沢度を測定した場合、図１の印刷面の方が平滑なためか、図１の塗工紙の光沢度は８４％、図２に用いた塗工紙の光沢度は７２％であり、正反射光沢度によって光沢感を評価した場合には、図１に示された塗工紙が優れているという結果となり、人間の視覚によって認識される光沢感とは明らかに異なっている。
【０００９】
光沢感の評価方法については、上記「光沢度」に頼らず、光学機器を使用せず順位配列法等により、実際に検査員が目視で評価する方法もある。二個の被対象物に対する評価を複数回繰返して行うものであるが、評価に非常に時間が掛かることや、複数の検査員が評価を行った場合に、その評価結果に差異が生じるという問題があった。また、このような評価を行う検査員には習熟と多くの経験が必要である。このような状況から、人間の視覚によって認識される光沢感に近い評価結果が得られる客観的且つ短時間でできる評価方法の開発が望まれていた。
【００１０】
前述したように視覚による光沢感に関して、「鮮映感」と「光沢感」に分けて考えたところ、前者と正反射光沢度との相関は大きく、後者と正反射光沢度との相関はそれほど大きくないことが分かった。従って、後者の「光沢感」と相関の高い評価方法を検討するに至った。
【００１１】
本発明は、このような従来技術の有する問題点に鑑みてなされたものであり、視覚によって認識される光沢感に近い評価を得ることが可能な光沢感評価方法を提供する。
【課題を解決するための手段】
【００１２】
発明者らは、上述の課題を解決するべく鋭意研究した結果、所定の反射角（受光角）における反射光強度と、人間の視覚によって認識される光沢感とが非常に強い負の相関を示すことを発見し、所定の受光角における反射光強度の逆数の値を求めて比較することによって上記目的を達成することができることを見出し、本発明を完成させた。
【００１３】
本発明により、以下の光沢感評価方法が提供される。
【００１４】
［１］  被対象物の表面の光沢感を評価する光沢感評価方法であって、前記被対象物に白色光を入射角ｘ°で入射し、前記白色光が正反射する反射角ｘ°から＋７°〜＋（９０°−ｘ°）または−７°〜−ｘ°ずれた領域（拡散反射領域）の反射光強度を測定し、測定した拡散反射領域における反射光強度の逆数の値により、前記被対象物の光沢感を評価する光沢感評価方法。
（但し、入射角ｘ°は、０°以上、９０°未満の角度である）
【００１５】
［２］  前記拡散反射領域における前記反射光強度の逆数の値が大きい程、前記被対象物の光沢感がより良であると判定する前記［１］に記載の光沢感評価方法。
【００１６】
［３］  前記白色光が正反射する反射角ｘ°からのずれが±３．０°以内の領域（正反射領域）の反射光強度をさらに測定し、前記拡散反射領域における前記反射光強度の逆数の値と、測定した正反射領域における反射光強度の値とにより、前記被対象物の光沢感を評価する前記［１］又は［２］に記載の光沢感評価方法。
【００１７】
［４］  前記拡散反射領域における前記反射光強度の逆数の値が大きい程、且つ前記正反射領域における前記反射光強度の値が大きい程、前記被対象物の光沢感がより良であると判定する前記［３］に記載の光沢感評価方法。
【００１８】
［５］  前記被対象物が、表面に塗工用組成物が塗工された塗工物である前記［１］〜［４］のいずれかに記載の光沢感評価方法。
【００１９】
［６］  前記被対象物が、塗工原紙の表面に前記塗工用組成物が塗工された塗工紙である前記［５］に記載の光沢感評価方法。
【００２０】
［７］  前記被対象物が、印刷された前記塗工紙であり、前記塗工紙の印刷面の光沢感を評価する前記［６］に記載の光沢感評価方法。
【００２１】
［８］  前記光源から入射する前記白色光の入射角を０°〜８５°とする前記［１］〜［７］のいずれかに記載の光沢感評価方法。
【００２２】
［９］  前記白色光をＰ偏光にし、前記Ｐ偏光の入射角が偏光角（ブルースター角）となるように前記被対象物に入射する前記［１］〜［８］のいずれかに記載の光沢感評価方法。
【発明の効果】
【００２３】
本発明の光沢感評価方法によれば、光学的な方法により、人間の視覚によって認識される光沢感により近い評価を実現することができる。
【００２４】
また、本光沢感評価方法によって得られる評価結果は、拡散反射領域における反射光強度の逆数という、具体的な数値として算出することができるため、複数の被対象物を比較して評価する場合において、それぞれの差異の程度が認識し易くなり、それぞれの被対象物の比較をより高い精度で行うことができる。
【発明を実施するための最良の形態】
【００２５】
以下、本発明の光沢感評価方法の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２６】
本発明の光沢感評価方法の一の実施の形態について説明する。図３は、本実施の形態の光沢感評価方法を説明する説明図である。本実施の形態の光沢感評価方法は、図３に示すように、被対象物（１）の表面の光沢感を評価する光沢感評価方法であって、被対象物（１）に白色光を入射角ｘ°で入射し、白色光が正反射する反射角ｘ°から＋７°〜＋（９０°−ｘ°）または−７°〜−ｘ°ずれた領域（拡散反射領域）の反射光強度を測定し、測定した拡散反射領域における反射光強度の逆数の値により、被対象物（１）の光沢感を評価する光沢感評価方法である（但し、入射光（４）の入射角ｘ°は、０°以上、９０°未満の角度である）。本実施の形態の光沢感評価方法においては、拡散反射領域における反射光強度の逆数の値が大きい程、被対象物（１）の光沢感がより良であると判定する。なお、図３における符号５は正反射光を示す。以下、本実施の形態の光沢感評価方法についてさらに具体的に説明する。
【００２７】
（正反射強度測定による光沢感評価の欠点）
従来の光沢感の評価に用いられていた正反射光の強度から算出される光沢度は、人間の視覚による評価と異なる結果となることがある。
【００２８】
例えば、図１と図２とを目視で比較した場合、図２に示す塗工紙の方が、蛍光灯が映って光っている部分は明るく艶があって鮮明であり、周辺部分も色、艶感がはっきりしていて、白ボケ感がない。従って図２に示す塗工紙の方が優れていると評価することができる。しかしながら、上述した従来の正反射光沢度を測定した場合、図１の印刷面の方が平滑なためか、図１の塗工紙の光沢度は８４％、図２に用いた塗工紙の光沢度は７２％であり、正反射光沢度によって光沢感を評価した場合には、図１に示された塗工紙が優れているという結果となり、人間の視覚によって認識される光沢感とは明らかに異なっている。この例から分かるように、人間の視覚による光沢感は、正反射光の強度以外の光学的要素による影響も受けていることは明かである。本方法は、そのため以下に述べるように拡散反射領域の反射光の影響を考慮して検討したものである。
【００２９】
（正反射領域と拡散反射領域の区分）
次に、従来の正反射光沢度測定に用いられている正反射領域と、それ以外の反射、すなわち、拡散反射が行われる拡散反射領域との関係について説明する。
【００３０】
図４は、被対象物に、入射角を６０°に固定して白色光を入射し、受光角を５０°〜７０°に変角して反射光強度を測定して得られた光沢度を示すグラフである。なお、縦軸は光沢度（％）を示し、横軸は受光角（°）を示す。被対象物は屈折率１．５６７のガラス面を有する標準板（標準ガラス板）と、２種類の印刷した１０４．７ｇ／ｍ2のＡ２平判用塗工紙の印刷面である。光沢度は、村上色彩技術研究所製の三次元変角光沢計（商品名：ＧＰ−２００）を用いて測定した（正反射角６０°以外の反射角の場合も、標準板の正反射率に対するその角度における反射率の割合（％）を光沢度として求めた）。
【００３１】
図４に示すように、被対象物としての標準板は、受光角が入射角から±１°程度ずれるともはや反射光は受光しなくなる。また、２種類の印刷面においては、正反射角からのずれが±３°付近において光沢度曲線に変曲点がある。そのため、正反射角からのずれが±３°以内の受光角における反射については正反射領域の反射、正反射角からのずれが±３°を超える反射については拡散反射領域の反射とするのが妥当と考えられるが、本明細書で述べる拡散反射領域は、正反射領域から十分離れた、具体的には正反射角から約±７°以上離れた領域を指すことにする。
【００３２】
（拡散反射領域における反射光強度（拡散反射光強度）測定による光沢感評価）
ここで、拡散反射領域における反射光強度を求め、人間の視覚によって認識される光沢感との相関関係を求めた。この検討を行うために、２０種類の実際に印刷された塗工紙の４色ベタ印刷された印刷面について、村上色彩技術研究所製の三次元変角光沢計（商品名：ＧＰ−２００）を用いてそれぞれの反射光強度を得るとともに、別途、この被対象物としての２０種類の塗工紙について、順位配列法による視覚による光沢感の評価を行った。
【００３３】
用いた塗工紙は、塗工原紙と、塗工原紙の表面に塗工された塗工用組成物からなる塗工層とを備えたものであり、王子製紙社製、日本製紙社製、北越製紙社製、大王製紙社製、中越パルプ工業社製、三菱社製、及びＡＰＰ社製の米坪１０４．７ｇ／ｍ2付近のＡ２平判用紙及びＡ１平判用紙である。
【００３４】
そして、これらの塗工紙に下記印刷条件で印刷した印刷面を対象として測定した。印刷インキには、ティーアンドケイ社製のスーパー  ＴＥＫＰＬＵＳ  Ｍ−ＳＯＹＡ−ＱＤＳＴ（商品名）を用い、印刷機にはハイデルベルグ社製の４色オフセット印刷機（商品名：ＳＰＥＥＤＭＡＳＴＥＲ）を用いて８０００枚／ｈの速度で印刷した。
【００３５】
図５は、上述した順位配列法による評価方法を説明する説明図である。順位配列法は、光沢感や鮮映感が与える心理量を尺度化するための一般的な方法である。具体的には、図５に示すように、被対象物としての２０種類の印刷された塗工紙（１１）を、直径１５ｃｍの円柱体（１２）の表面に三枚ずつ順番に貼り付け、塗工紙（１１）に蛍光灯（１３）の光（１４）を入射角が６０°となるように入射し、反射角６０°の方向から観察した。蛍光灯の光（１４）が映っている部分の明るさや色艶感、鮮明さを比較して鮮映感を、また、蛍光灯（１３）の光（１４）の映らない部分の色艶感や白ボケ感を比較して光沢感を評価した。それぞれ、最も劣ったものを１点、最も優れたものを５点として採点した。
【００３６】
また、正反射光及び拡散反射光の強度測定には、村上色彩技術研究所製の三次元変角光沢計（商品名：ＧＰ−２００）を用いて変角測定した。光源からの白色光の入射角は６０°とし、受光角は、正反射角に対して−６０°〜＋３０°ずれた範囲で測定した（受光角０°〜９０°）。なお、測定は０．１°毎に１点の変角測定を連続して行った。
【００３７】
図６は、正反射光及び拡散反射光の強度と、順位配列法にて評価した光沢感及び鮮映感との相関関係を示すグラフである。なお、縦軸が相関係数を示し、横軸が反射光強度を測定した受光角（°）を示す。図６に示すように、反射角６０°から±３°以内の正反射領域（図６におけるＡで示す部分）については、順位配列法にて評価した鮮映感と高い相関関係（０．８以上）を示しているが、順位配列法にて評価した光沢感との相関関係は反射角６０°から±０°の受光角で鮮映感ほどに高くはない。
【００３８】
一方、人間の視覚による光沢感（順位配列法にて評価した光沢感）は正反射領域より十分離れた（±７°以上離れた）拡散反射領域（図６におけるＢで示す部分）の拡散反射強度と強い負の相関関係を示しており、この領域の特定の受光角における反射光強度を測定し、測定した値を比較すれば、従来の光沢感の評価よりも優れた評価を行うことができることがわかった。以上のような検討から、本実施の形態の光沢感評価方法を完成するに至った。
【００３９】
まとめると、本実施の形態の光沢感評価方法は、被対象物の表面の光沢感を評価する光沢感評価方法であって、被対象物に白色光を入射角ｘ°で入射し、白色光が正反射する反射角ｘ°から＋７°〜＋（９０°−ｘ°）または−７°〜−ｘ°ずれた領域（拡散反射領域）の少なくとも１箇所で反射光強度を測定し、測定した拡散反射領域における反射光強度の逆数の値により、被対象物の光沢感を評価する光沢感評価方法である。
【００４０】
このように、本実施の形態の光沢感評価方法は、入射光に対し、入射角ｘ°に対する反射角ｘ°から＋７°〜＋（９０°−ｘ°）または−７°〜−ｘ°ずれた拡散反射領域における拡散反射光の強度と、人間の視覚による光沢感とが非常に強い逆相関の関係を示すことを利用するものであり、光学的な方法によって評価算出することができる。すなわち、拡散反射領域における反射光強度の逆数の値を求めることにより、人間の視覚によって認識される光沢感により近い評価を実現することが可能である。このため、本実施の形態の光沢感評価方法は、光学的な測定と、例えば、その測定値の解析をコンピュターでプログラミングすれば、人間の視覚に近い光沢感の評価を全自動で行うことも可能となる。
【００４１】
（内部拡散反射光強度測定による光沢感評価）
図７及び図８に示すように、被対象物に白色光を入射した際に正反射する正反射光の周りは、被対象物の表面の凹凸による種々の反射角の反射光、また、被対象物が印刷された塗工紙の場合には印刷されたインキ層や塗工用組成物の塗工層により、表面拡散反射光ばかりでなく、インキ層、塗工層で光の透過、吸収が起き、内部で反射も起きるため、一旦進入した光が再び外部に拡散してくる内部拡散反射光も存在する。
【００４２】
内部拡散反射光の強度は、Ｐ偏光を使用し、入射角を偏光角（ブルースター角）にすれば、測定することができる。それによって求めた内部拡散反射光強度と視覚による光沢感とは強い負の相関関係が認められ、上記の白色光を入射した拡散反射光強度と視覚による光沢感の相関関係よりも、むしろ強い傾向にあることがわかった。従って、一定の強度の入射光に対する各サンプル（被対象物）の内部拡散反射光強度を求めて比較することにより、視覚による光沢感に極めて近い評価結果を得ることも可能である。
【００４３】
（拡散反射光強度の測定方法）
拡散反射領域における反射光強度は、例えば、図９に示すような、ハロゲンランプ（２１）、コンデンサーレンズ（２２）、スリット（２４）が形成された集光部材（２３）、及びコリメーター（２５）を有する光源（２６）と、被対象物（１）を配設するための試料台（２７）と、テレスコープレンズ（３８）及び受光部（２９）を有する測定手段（３０）とを備えた光沢計（３１）、例えば、村上色彩技術研究所製の三次元変角光沢計（商品名：ＧＰ−２００）等を好適に用いることができる。ここで、図９は、本実施の形態の光沢感評価方法において、拡散反射領域における反射光強度を測定するための光沢計の構成を示す模式図である。なお、このような光沢計（３１）は、正反射領域における反射光強度を測定することもできる。
【００４４】
図９に示すような光沢計（３１）を用いて、拡散反射領域における反射光強度を測定する際には、まず、被対象物（１）を試料台（２７）上に配設し、次に、ハロゲンランプ（２１）で白色光（３２）を発生させ、発生させた白色光（３２）を、コンデンサーレンズ（２２）を通過させた後に、スリット（２４）が形成された集光部材（２３）で集光し、集光した白色光（３２）をコリメーター（２５）により平行な光（平行光（３３））に変換する。この平行光（３３）を試料台（２７）上の被対象物（１）に当て、反射光（３４）をテレスコープレンズ（２８）によって集約し、受光器（２９）にて受光する。
【００４５】
ここで、図９に示すような光沢計（３１）を用いて測定した反射光強度と、順位配列法にて評価した光沢感及び鮮映感との相関関係を、図１０に示す。図１０に示す測定は入射角６０°にて測定した結果を示すものであり、入射角６０°から±７°ずれた、受光角５３°以下及び６７°以上において順位配列法にて評価した光沢感と高い相関関係を示していることがわかる。
【００４６】
本実施の形態の光沢感評価方法に用いる光沢計においては、任意の角度の入射角に対して、受光器が０°〜９０°の範囲で測定することが可能な光沢計であることが好ましい。また、入射側と受光側とに光の振動方向を変えることができるグラントムソン偏光プリズム等の偏光フィルターを装着して、Ｐ波あるいはＳ波のみを入射光とできること、あるいは、Ｐ波あるいはＳ波のみの反射光を検出できることがさらに好ましい。
【００４７】
このようにして、本実施の形態の光沢感評価方法においては、入射光（白色光）が正反射する反射角ｘ°から＋７°〜＋（９０°−ｘ°）または−７°〜−ｘ°ずれた領域（拡散反射領域）で反射光強度を測定する。測定した拡散反射領域における反射光強度は、視覚による光沢感と非常に強い逆相関の関係を示すので、この点を利用するものである。なお、拡散反射領域における反射光強度を測定する反射角（受光角）の、正反射角ｘ°からのずれが±７°未満（すなわち、−７°を超え−３°未満または３°を超え７°未満）であると、視覚による光沢感との相関関係が低くなり、信頼性の高い評価を行うことができない。
【００４８】
また、拡散反射領域における反射光強度を測定する際には、例えば、入射角が６０°の場合は、反射角６０°から−７°〜−６０°又は７°〜３０°ずれた受光角の拡散反射領域にて測定を行う。また、入射角が４５°の場合は反射角４５°から−７°〜−４５°又は７°〜４５°ずれた受光角の拡散反射領域にて測定を行う。例えば、図１１に示すように、入射角が４５°の場合であっても、上記の受光角においては、順位配列法にて評価した光沢感と極めて高い相関関係を示していることが分かる。ここで、図１１は、入射角４５°で測定を行った反射光強度と、順位配列法にて評価した光沢感及び鮮映感との相関関係を示すグラフである。
【００４９】
本実施の形態の光沢感評価方法における白色光源については、従来の正反射光の強度を測定するために用いられる白色光源を好適に用いることができる。具体的には、ハロゲンランプ、キセノンランプ等のハイインテンシティーディスチャージ（ＨＩＤ）ランプを挙げることができる。
【００５０】
通常の正反射を利用した光沢測定ではＪＩＳ規格に沿って光沢度を測定するために、次のような光源の調整を行っている。具体的には黒色ガラス標準板で光沢度１００％に合わせるためニュートラルデンシティーフィルター（ＮＤフィルターと呼ぶ）を装着して光源の感度を調整する。ＮＤ１フィルターと（光源の光量を１／１００にするフィルター）、ＮＤ１０フィルター（光源の光量を１／１０にするフィルター）をそれぞれ装着し光源の感度を１／１０００にして光沢強度１００％に調整し測定する。
【００５１】
一方、本実施の形態の光沢感評価方法においては、光沢感の評価を行うために十分な感度が得られるようにするには、前記ＮＤフィルターを取り外し、光量を強くして拡散反射領域における反射光強度を測定することが好ましく、具体的にはＮＤ１フィルター（光量を１／１０にするフィルター）を抜くことで光量を１０倍とすることが好ましく、ＮＤ１０フィルター（光量を１／１００にするフィルター）を抜くことで、光量を１００倍とすることがさらに好ましい。さらに、ＮＤ１，ＮＤ１０フィルター両方を抜くことで、光量を１０００倍の感度調整とすることが特に好ましい。
【００５２】
また、入射光の入射角ｘ°については、被対象物の種類によっても異なるが、０°〜８５°とすることが好ましく、２０°〜７５°とすることがさらに好ましい。入射角が８５°を超えると、拡散反射領域における反射光強度に及ぼす、被対象物の表面からの正反射の影響が大きくなり、測定値の信頼性が低下することがある。
【００５３】
このようにして得られた拡散反射領域における反射強度は、上述したように、人間の視覚による光沢感と非常に強い逆相関の関係を示すものである。このため、本実施の形態の光沢感評価方法においては、拡散反射領域における反射強度の逆数の値を算出し、この逆数の値によって被対象物の光沢感を評価する。本実施の形態の光沢感評価方法においては、この拡散反射領域における反射強度の逆数の値が大きい程、被対象物の光沢感がより良であると判定することができる。
【００５４】
本実施の形態の光沢感評価方法においては、白色光源からの入射光（白色光）をＰ偏光にし、このＰ偏光を入射角ｘ°を偏光角（ブルースター角）となるようにして内部拡散反射光を測定することも可能である。
【００５５】
Ｐ偏光とは、光源から入射光を入射の面に平行な成分に偏光することであり、白色光源からの入射光（白色光）を、公知のＰ偏光フィルターを通して偏光にすることができる。
【００５６】
また、偏光角（ブルースター角）とは、折率ｎ１の物質（媒体）から屈折率ｎ２の物質（被対象物）に光が入射角θで入射するとき、下記式（ｉ）を満たす角度θのことである。
ｔａｎθ＝ｎ２／ｎ１      （ｉ）
【００５７】
ここで偏光角で入射された光でＰ偏光フィルターを通して測定した場合、媒体表面での反射が無くなり（正反射光強度のピークがなくなる）媒質内部からの拡散反射のみの情報を取り出すことが可能となることが知られている。
【００５８】
ここで、Ｐ偏光を用いて反射光強度を測定した測定値と、順位配列法にて評価した光沢感及び鮮映感との相関関係を図１２に示す。Ｐ偏光を用いることにより、被対象物からの内部拡散反射光だけを測定することが可能となる。正反射角５７°からのずれが±７°以上の領域で測定した内部拡散反射光強度と視覚評価による光沢感は極めて高い負の相関を示すことが分かる。すなわち、拡散反射光の少ないものほど（拡散反射光強度の逆数の値が大）人間の視覚による光沢感判定では印刷物が白ボケせず、色艶感が良いということである。さらに、このようにＰ偏光を用いて反射光強度を測定することにより、その測定値が安定した（絶対値化された）ものとなり、より信頼性の高い評価を行うことが可能となる。
【００５９】
（正反射光強度の値による光沢感評価）
これまでに説明したように、本実施の形態の光沢感評価方法は、拡散反射領域の所定の受光角における反射強度を求め、その反射強度の逆数の値により、人間の視覚によって認識される光沢感に近い評価を得るという光沢感評価方法であるが、一方、正反射光強度と人間の視角による光沢感が正の相関関係にあり、正反射光沢度が強いほど光沢感は良好になることも事実である。
【００６０】
このようなことから、本実施の形態の光沢感評価方法は、拡散反射領域の所定の受光角における反射強度を求め、その反射強度の逆数の値から評価を行うことに加え、白色光が正反射する反射角ｘ°からのずれが±３．０°以内の領域（正反射領域）の反射光強度をさらに測定し、拡散反射領域における反射光強度の逆数の値と、測定した正反射領域における反射光強度の値とにより、被対象物の光沢感の評価を行ってもよい。このように、拡散反射光強度による評価に正反射光強度による評価を加味して信頼性の高い光沢感の評価を行うことが可能となる。
【００６１】
正反射光強度による評価を加味する場合には、拡散反射領域における反射光強度の逆数の値が大きい程、且つ正反射領域における反射光強度の値が大きい程、被対象物（１）の光沢感が良であると判定する。
【００６２】
なお、正反射領域における反射光強度を測定する場合には、白色光が正反射する反射角ｘ°からのずれが±３．０°以内の領域にて測定を行うものであるが、白色光が正反射する反射角ｘ°からのずれが±１．５〜３．０°の領域の反射光強度を測定することがさらに好ましい。この反射角ｘ°からのずれが±１．５〜３．０°の領域の反射光強度は、正反射領域の中でも人間の視覚による光沢感と非常に強い逆相関の関係を示すことから、評価結果の信頼性をさらに向上することができる。
【００６３】
なお、本実施の形態の光沢感評価方法における正反射光強度の測定は、図９に示すような光沢計３１を用いて、従来一般的に行われている反射光強度を測定する方法（例えば、ＪＩＳ規格  ＪＩＳ  Ｚ  ８７４１等）に準じて測定することができる。また、上述した拡散反射光強度を測定する方法に準じて測定を行ってもよい。また、正反射光強度を測定する場合の入射角ｘ°の好ましい範囲については、これまでに説明した拡散反射光強度を測定する場合と同様とすることができる。
【００６４】
（光沢感評価の被対象物）
本実施の形態の光沢感評価方法においては、特に、塗工原紙の表面に塗工用組成物が塗工された塗工紙であって、それに印刷された印刷物に対する光沢感の評価方法として好適である。
【実施例】
【００６５】
次に、実施例を挙げて本発明をさらに詳細に説明するが、本発明は以下の実施例に制限されるものではない。
【００６６】
（塗工紙）
塗工紙は、塗工原紙と、前記塗工原紙の表面に塗工された塗工用組成物からなる塗工層とを備えたものであり、本実施例においては、王子製紙社製、日本製紙社製、北越製紙社製、大王製紙社製、中越パルプ工業社製、三菱社製、もしくはＡＰＰ社製の米坪１０４．７ｇ／ｍ2付近のＡ２平判用紙及びＡ１平判用紙を２０種類（被対象物１〜２０）を選択して用いた。
【００６７】
（印刷方法）
印刷インキにティーアンドケイ東華社製のスーパー  ＴＥＫＰＬＵＳ  Ｍ−ＳＯＹＡ−ＱＤＳＴ（商品名）を用い、また、印刷機は、ハイデルベルグ社製の４色オフセット印刷機（商品名：ＳＰＥＥＤＭＡＳＴＥＲ）を用いて８０００枚／ｈの速度で通常の４色オフセット印刷を行った。但し、墨、藍、赤、及び黄の４色のベタ印刷が重なる部分の面積が比較的多い（５ｃｍ×５ｃｍ以上）図柄の印刷を行い、その部分の光沢感を対象に検討した。
【００６８】
（インキ濃度の測定）
インキ濃度の測定はサカタインクス社製のマクベス濃度計（商品名：ＲＤ−９１４）を使用した。測定方法は上記光沢感を検討した図柄の印刷部にて５回測定し平均値をインク濃度の値として用いた。なお、マクベス濃度計のインク濃度測定面積は４ｍｍφであり濃度測定範囲は０〜２．５０（精度±０．０２）である。
【００６９】
【表１】
2007078625.tif 000003
【００７０】
【表２】
2007078625.tif 000004
【００７１】
（拡散反射光強度の測定）
村上色彩技術研究所製の三次元変角光沢計（商品名：ＧＰ−２００）を用いて、拡散反射領域における反射光強度を測定し、得られた拡散反射領域における反射光強度の逆数の値を求めた。測定結果を表１及び２に示す。
【００７２】
三次元変角光沢計の光源としてはハロゲンランプを用い、このハロゲンランプにて発生した光をそのまま塗工紙に入射した場合の拡散反射光強度（拡散反射領域における反射光強度の逆数の値）と、このハロゲンランプにて発生した光をＰ偏光フィルター（グラントムソン偏光プリズム）を通して偏光した光を塗工紙に入射した場合の拡散反射光強度（偏光角（Ｐ偏光）による反射光強度の逆数の値）とを測定した。光の入射角は、Ｐ偏光しないそのままの光を用いた場合は６０°とし、Ｐ偏光による測定の場合は５７°とした。また、受光部における拡散反射光の受光角は、それぞれ４５°とした。
【００７３】
（正反射光による光沢度の測定）
被対象物１〜２０の塗工紙に対して、ＪＩＳ規格  ＪＩＳ  Ｚ  ８７４１に準拠した方法にて、従来の正反射光による光沢度を測定した。光沢計は、村上色彩技術研究所製の三次元変角光沢計（商品名：ＧＭ−２６Ｄ）を用い、鏡面反射率が１０％となる屈折率１．５６７のガラス面を有する標準板を光沢度１００として、塗工紙の正反射光による光沢度を算出した。正反射光の測定においては、光の入射角を６０°とし、受光角を６０°とした。測定結果を表１及び２に示す。
【００７４】
（順位配列法による光沢感評価）
被対象物１〜２０の塗工紙に対して、従来の光沢感評価である順位配列法による光沢感の評価を行った。順位配列法の評価方法としては、直径１５ｃｍの円柱体の表面に三枚ずつ順番に貼り付け、塗工紙に蛍光灯の光を入射角が６０°となるように入射し、蛍光灯の光が映っている部分の輝度感と蛍光灯の映らない部分の色艶感とを総合して評価を行った。輝度感と色艶感とに関しては、塗工紙の品質に関わる専門家が、それぞれ、最も劣ったものを１点、最も優れたものを５点として採点し、この輝度感と色艶感との採点の平均点を光沢感の評価とした。表１及び表２に評価結果を示す。
【００７５】
（表面の平均線中心粗さ（Ｒａ））
被対象物１〜２０の塗工紙の塗工層の表面の平均線中心粗さ（Ｒａ）を、ＺＹＧＯ社製のＮｅｗ  Ｖｉｅｗ２００（商品名）を用いて測定した。なお、この表面の平均線中心粗さ（Ｒａ）の測定には、５０倍のレンズを使用した。測定結果を表１及び表２に示す。
【００７６】
ここで、拡散反射領域における反射強度の逆数の値による光沢度評価結果（拡散反射光による光沢度評価）と、順位配列法による光沢感の評価結果との関係を図１３に示す。図１３に示すように、拡散反射光による光沢度評価と順位配列法による光沢感の評価との相関関係は極めて高いものであり、その相関係数ｒは、０．９７である。このことから、被対象物１〜２０のそれぞれの反射光強度の逆数の値を大きなものから順次並べることにより、被対象物１〜２０の光沢感の評価が可能であることが確認できた。ここで、図１３は、拡散反射光による光沢度評価結果と、順位配列法による光沢感の評価結果との関係を示すグラフであり、縦軸が拡散反射光による光沢度評価結果であり、横軸が順位配列法による光沢感の評価結果である。また、表１及び表２に示すように、光源からの光をＰ偏光にし、被対象物からの内部拡散光のみを測定することにより、その測定値が安定した（絶対値化された）ものとなり、より信頼性の高い評価を行うことができた。
【産業上の利用可能性】
【００７７】
本発明の光沢感評価方法は、視覚によって認識された光沢感の評価に近い評価結果を得ることができる。このように、本発明の光沢感評価方法は、消費者等の視覚に訴えかける最終的な品質として特に重要視される光沢感を、光学的な方法によって信頼性の高い評価を行うことができる。本発明の光沢感評価方法は、表面に塗工用組成物が塗工された塗工物、特に、塗工原紙の表面に塗工用組成物が塗工された塗工紙であって、それに印刷された印刷物に対する光沢感の評価方法として好適に利用することができる。
【図面の簡単な説明】
【００７８】
【図１】塗工紙の表面に蛍光灯の光を６０°の角度で入射し、光が正反射する６０°側の方向から写した写真である。
【図２】図１に示す塗工紙とは異なる塗工紙の表面に蛍光灯の光を６０°の角度で入射し、光が正反射する６０°側の方向から写した写真である。
【図３】本発明の光沢感評価方法の実施の形態を説明する説明図である。
【図４】被対象物に、入射角を６０°に固定して光を入射し、受光角を５０°〜７０°に変角して反射光強度を測定して得られた光沢度を示すグラフである。
【図５】順位配列法による評価方法を説明する説明図である。
【図６】正反射光及び拡散反射光の反射光強度と、順位配列法にて評価した光沢感及び鮮映感との相関関係を示すグラフである。
【図７】被対象物に光を入射した際に反射する正反射光の様子を説明する説明図である。
【図８】被対象物に光を入射した際に反射する拡散反射光の様子を説明する説明図である。
【図９】本実施の形態の光沢感評価方法において、拡散反射領域における反射光強度を測定するための光沢計の構成を示す模式図である。
【図１０】図９に示すような光沢計を用いて測定した反射光強度と、順位配列法にて評価した光沢感及び鮮映感との相関関係を示すグラフである。
【図１１】入射角４５°で測定を行った反射光強度と、順位配列法にて評価した光沢感及び鮮映感との相関関係を示すグラフである。
【図１２】Ｐ偏光を用いて反射光強度を測定した測定値と、順位配列法にて評価した光沢感及び鮮映感との相関関係を示すグラフである。
【図１３】拡散反射領域における反射光強度による光沢度評価結果と、順位配列法による光沢感の評価結果との関係を示すグラフである。
【符号の説明】
【００７９】
１：被対象物、２：塗工原紙、３：塗工層、４：入射光、５：正反射光、６：拡散反射光、１１：塗工紙、１２：円柱体、１３：蛍光灯、１４：光、２１：ハロゲンランプ、２２：コンデンサーレンズ、２３：集光部材、２４：スリット、２５：コリメーター、２６：光源、２７：試料台、２８：テレスコープレンズ、２９：受光部、３０：測定手段、３１：光沢計、３２：光、３３：平行光、３４：反射光。
【図３】
2007078625.tif 000005
【図４】
2007078625.tif 000006
【図５】
2007078625.tif 000007
【図６】
2007078625.tif 000008
【図７】
2007078625.tif 000009
【図８】
2007078625.tif 000010
【図９】
2007078625.tif 000011
【図１０】
2007078625.tif 000012
【図１１】
2007078625.tif 000013
【図１２】
2007078625.tif 000014
【図１３】
2007078625.tif 000015
【図１】
2007078625.tif 000016
【図２】
2007078625.tif 000017